(57)【要約】【課題】記録波長依存性が小さく記録特性に優れたＤＶＤ用記録媒体（ＤＶＤ−Ｒ、ＤＶＤ＋Ｒ）の提供。【解決手段】（１）表面にグルーブ及び／又はピットが形成された基板上に、少なくとも色素記録層と反射層を順次積層した光記録媒体において、真空中での波長λが６４５〜６７０ｎｍの範囲の光に対して、光吸収率Ｌを１０〜４０％、光吸収率の波長特性Ｌ（λ）における最大値と最小値の比率を１．０〜２．０、光反射率を４５〜８５％としたことを特徴とする光記録媒体。（２）　グルーブのトラックピッチが０．７３〜０．７５μｍ、かつ、溝深さが１４５０〜１６５０Å、溝幅が０．２１〜０．３１μｍであることを特徴とする請求項１〜７の何れかに記載の光記録媒体。【選択図】　　　　図２
2004062915.tif 000002
【特許請求の範囲】
【請求項１】
表面にグルーブ及び／又はピットが形成された基板上に、少なくとも色素記録層と反射層を順次積層した光記録媒体において、真空中での波長λが６４５〜６７０ｎｍの範囲の光に対して、光吸収率Ｌを１０〜４０％、光吸収率の波長特性Ｌ（λ）における最大値と最小値の比率を１．０〜２．０、光反射率を４５〜８５％としたことを特徴とする光記録媒体。
【請求項２】
色素記録層が、光吸収率の波長特性の傾きｄＬ／ｄλが互いに異なる２種以上の色素の混合物を含有することを特徴とする請求項１記載の光記録媒体。
【請求項３】
色素記録層が、光吸収率の波長特性の傾きｄＬ／ｄλが互いに正負異なる２種以上の色素の混合物を含有することを特徴とする請求項２記載の光記録媒体。
【請求項４】
色素記録層が、少なくとも下記（ｉ）の特性を有する色素化合物（α）と、下記（ｉｉ）の特性を有する色素化合物（β）を含有することを特徴とする請求項１〜３の何れかに記載の光記録媒体。
（ｉ）色素膜の光吸収スペクトルの最大吸収波長が５５０ｎｍ以上６５０ｎｍ未満である。
（ｉｉ）色素膜の光吸収スペクトルの最大吸収波長が６５０ｎｍ以上７５０ｎｍ以下である。
【請求項５】
色素化合物（β）と色素化合物（α）の比率（β）／（α）が、モル比で０．００５〜０．２であることを特徴とする請求項４記載の光記録媒体。
【請求項６】
色素化合物（α）と色素化合物（β）の熱分解温度が共に４００℃以下であり、かつ（α）と（β）の熱分解温度の差が１００℃以下であることを特徴とする請求項４又は５記載の光記録媒体。
【請求項７】
色素化合物（α）が下記一般式（Ｉ）で表されるホルマザンキレート化合物であることを特徴とする請求項４〜６の何れかに記載の光記録媒体。
【化１】
2004062915.tif 000012
（式中、Ｚは、それが結合している炭素原子及び窒素原子と一緒になって多複素環を形成する残基を表わし、該多複素環にはアルキル基、アルコキシ基、チオアルコキシ基、置換アミノ基、アリル基、アリルオキシ基、アニリノ基、ケト基等の置換基を有していてもよい。Ａは、アルキル基、アラルキル基、アリル基、シクロヘキシル基を表わし、アルキル基、アルコキシ基、ハロゲン基、ケト基、カルボキシル基又はそのエステル、ニトリル基、ニトロ基等の置換基を有していてもよい。Ｂは、アリル基を表わし、アルキル基、アルコキシ基、ハロゲン基、カルボキシル基又はそのエステル、ニトリル基、ニトロ基等の置換基を有していてもよい。Ｍは、２価の金属原子を表わす。ｎは、Ｍに配位するホルマザン配位子の数を表わす。）
【請求項８】
グルーブのトラックピッチが０．７３〜０．７５μｍ、かつ、溝深さが１４５０〜１６５０Å、溝幅が０．２１〜０．３１μｍであることを特徴とする請求項１〜７の何れかに記載の光記録媒体。
【請求項９】
グルーブを略一定周波数で蛇行状にウォブリングさせることによりトラック情報が記録されていることを特徴とする請求項１〜８の何れかに記載の光記録媒体。
【発明の詳細な説明】
【０００１】
【発明の属する技術分野】
本発明は、色素記録層（光吸収層）を有する光記録媒体に関するものである。
【０００２】
【従来の技術】
読み出し専用のＣＤ（コンパクトディスク）などの光記録媒体に加えて、記録可能なＣＤ（ＣＤ−Ｒ、ＣＤ−ＲＷ）が実用化され、広く普及している。
このＣＤ−Ｒ、ＣＤ−ＲＷは、従来のＣＤと異なりユーザが情報を記録することが可能であり、且つ記録後の信号は、従来のＣＤの規格を満足するため、市販のＣＤプレーヤで再生可能であるという特徴を有する。
このような媒体を実現する方法の１つとしては、例えばＣＤ−Ｒでは、特開平２−４２６５２号公報において、基板上に色素をスピンコーティングして光吸収層を設け、その背後に金属反射層を設けることが提案されており、このような光吸収層の材料としては色素系材料が用いられる。
その理由は、ＣＤ−ＲはＣＤの規格を満足する高反射率（６５％以上）を有することが特徴の一つであるが、上記媒体構成において高反射率を得るためには、光吸収層が記録再生光波長で特定の複素屈折率を満足する必要があり、色素の光吸収特性が適しているからである。
しかし、この色素系材料を用いた光記録媒体の光吸収スペクトルは図１に示す通りであり、上記複素屈折率は、色素膜の光吸収スペクトルにおける吸収帯端部の特性を利用するものであって、波長依存性が大きいという問題があった。
【０００３】
特に、次世代媒体として、高密度記録のため、従来のＣＤ用７８０ｎｍ近傍のレーザー光よりも短波長である６５０ｎｍ近傍のレーザー光を使用して記録及び／又は再生できる媒体が、ＤＶＤ−Ｒ、ＤＶＤ＋Ｒとして開発されているが、前述した従来のＣＤ−Ｒ用色素（例えば、ペンタメチンシアニン系色素、フタロシアニン系色素）では、記録材料の波長依存性が大きく、６５０ｎｍ波長での記録再生特性を満足することができない。これは６５０ｎｍでの吸収係数ｋが大きく反射率が低いために、記録再生が困難になることによる。
そこで、記録材料である色素の吸収帯波長を調節するため、記録層材料に用いる有機色素としてトリメチンシアニン系色素、アゾ色素、テトラアザポルフィラジン色素などが提案され、例えば、特開平９−１６９１６６号公報、特開平９−６６６７１号公報、特開平１１−４８６１２号公報などに開示されている。
しかし、これらの色素は６５０ｎｍでの光学特性は満足できるが、ＤＶＤ＋Ｒドライブの実使用波長範囲である６４５〜６７０ｎｍでの特性を満足できないという問題があった。
【０００４】
ドライブ環境によりレーザー光波長が変動した場合、ＤＶＤ記録ドライブで記録の不具合が発生し易い。
特に、高温度環境ではレーザー光波長が長波長にシフトするため、色素記録層の吸収係数ｋが小さくなり、記録感度が不足するという問題があった。
このような波長依存性を小さくするために、特開２００１−２６１８０号公報では、５００〜６２０ｎｍに最大吸収波長を有する色素、長波長色素、短波長色素の３種を混合することが提案されているが、ＤＶＤ記録ドライブでの記録波長域（６４５〜６７０ｎｍ）における吸収率や吸収率の波長変動については着目しておらず、上記記録感度の波長依存性を改善できない。
また、特開２００１−９３１８７号公報では、５００〜６２０ｎｍに最大吸収波長を有し、かつ６３０ｎｍでの光吸収（Ｂ）と６５０ｎｍでの光吸収（Ａ）の比が１．１≦Ｂ／Ａ≦２．２となる光吸収層が提案されているが、この発明は短波長６３０ｎｍでの記録と再生及び６５０ｎｍでの再生を満足させることを目的とするものであり、ＤＶＤ記録ドライブでの記録波長域（６４５〜６７０ｎｍ）における吸収率や吸収率の波長変動については着目しておらず、記録感度の波長依存性を改善することができない。
【０００５】
更に、ＤＶＤでは、ＣＤと記録フォーマットが異なることに加え、トラックピッチ、最短ピット長を小さくし、再生光を絞ることで、ＣＤの約６〜８倍の高密度化に成功しているが、これば光学構成が異なることに起因している
即ち、ＣＤは、板厚：約１．２ｍｍ、再生波長：７８０ｎｍ、ＮＡ：０．４５〜０．５、トラックピッチ：約１．６μｍ、最短ピット長：約０．８μｍであるのに対し、ＤＶＤは、板厚：約０．６ｍｍ、再生波長：６５０ｎｍ、ＮＡ：０．６〜０．６５、トラックピッチ：約０．７４μｍ、最短ピット長：約０．４μｍであるという違いがある。
このような高密度記録、即ちＣＤよりも小さなサイズの記録ピットを形成するためには、上記のような光学特性の調整のみでは不充分であって、混合する色素の熱分解特性を調整する必要があり、しかも記録信号のジッターが大きいという問題を解決する必要がある。
【０００６】
【発明が解決しようとする課題】
本発明は、上記従来技術の問題点を解消した、記録波長依存性が小さく記録特性に優れたＤＶＤ用記録媒体（ＤＶＤ−Ｒ、ＤＶＤ＋Ｒ）の提供を目的とする。
【０００７】
【課題を解決するための手段】
上記課題は、次の１）〜９）の発明（以下、本発明１〜９という。）によって解決される。
１）　表面にグルーブ及び／又はピットが形成された基板上に、少なくとも色素記録層と反射層を順次積層した光記録媒体において、真空中での波長λが６４５〜６７０ｎｍの範囲の光に対して、光吸収率Ｌを１０〜４０％、光吸収率の波長特性Ｌ（λ）における最大値と最小値の比率を１．０〜２．０、光反射率を４５〜８５％としたことを特徴とする光記録媒体。
２）　色素記録層が、光吸収率の波長特性の傾きｄＬ／ｄλが互いに異なる２種以上の色素の混合物を含有することを特徴とする１）記載の光記録媒体。
３）　色素記録層が、光吸収率の波長特性の傾きｄＬ／ｄλが互いに正負異なる２種以上の色素の混合物を含有することを特徴とする２）記載の光記録媒体。
４）　色素記録層が、少なくとも下記（ｉ）の特性を有する色素化合物（α）と、下記（ｉｉ）の特性を有する色素化合物（β）を含有することを特徴とする１）〜３）の何れかに記載の光記録媒体。
（ｉ）色素膜の光吸収スペクトルの最大吸収波長が５５０ｎｍ以上６５０ｎｍ未満である。
（ｉｉ）色素膜の光吸収スペクトルの最大吸収波長が６５０ｎｍ以上７５０ｎｍ以下である。
５）　色素化合物（β）と色素化合物（α）の比率（β）／（α）が、モル比で０．００５〜０．２であることを特徴とする４）記載の光記録媒体。
６）　色素化合物（α）と色素化合物（β）の熱分解温度が共に４００℃以下であり、かつ（α）と（β）の熱分解温度の差が１００℃以下であることを特徴とする４）又は５）記載の光記録媒体。
７）　色素化合物（α）が下記一般式（Ｉ）で表されるホルマザンキレート化合物であることを特徴とする４）〜６）の何れかに記載の光記録媒体。
【化２】
2004062915.tif 000003
（式中、Ｚは、それが結合している炭素原子及び窒素原子と一緒になって多複素環を形成する残基を表わし、該多複素環にはアルキル基、アルコキシ基、チオアルコキシ基、置換アミノ基、アリル基、アリルオキシ基、アニリノ基、ケト基等の置換基を有していてもよい。Ａは、アルキル基、アラルキル基、アリル基、シクロヘキシル基を表わし、アルキル基、アルコキシ基、ハロゲン基、ケト基、カルボキシル基又はそのエステル、ニトリル基、ニトロ基等の置換基を有していてもよい。Ｂは、アリル基を表わし、アルキル基、アルコキシ基、ハロゲン基、カルボキシル基又はそのエステル、ニトリル基、ニトロ基等の置換基を有していてもよい。Ｍは、２価の金属原子を表わす。ｎは、Ｍに配位するホルマザン配位子の数を表わす。）
８）　グルーブのトラックピッチが０．７３〜０．７５μｍ、かつ、溝深さが１４５０〜１６５０Å、溝幅が０．２１〜０．３１μｍであることを特徴とする１）〜７）の何れかに記載の光記録媒体。
９）　グルーブを略一定周波数で蛇行状にウォブリングさせることによりトラック情報が記録されていることを特徴とする１）〜８）の何れかに記載の光記録媒体。
【０００８】
以下、上記本発明について詳しく説明する。
図２にＤＶＤ＋Ｒ又はＤＶＤ−Ｒ媒体の層構成例を示す。
１は基板、２は色素記録層（光吸収層）、３は反射層、４は保護層、５は接着層、６はカバー基板であり、基板１面側から光により記録再生が行われる。また、図３に示したように、基板１の表面には案内溝７が形成されている。
ＤＶＤ＋Ｒ又はＤＶＤ−Ｒでは、色素記録層の両界面の多重干渉効果により、高反射率を得る構成となっており、色素記録層には屈折率ｎが大きく吸収係数ｋが比較的小さい光学特性が要求される。好ましい範囲はｎ＞２、０．０３＜ｋ＜０．２である。
このような光学特性は、色素膜の光吸収帯の長波長端部の特性を利用することにより得られる。
【０００９】
前述した光吸収スペクトルの図１から分るように、６５０ｎｍより長波長になると、ｎ、ｋ共に減少する。
本発明の光記録媒体は、表面にグルーブ及び／又はピットが形成された基板上に、少なくとも色素記録層、反射層を順次積層形成した光記録媒体において、真空中での波長λが６４５〜６７０ｎｍの範囲の光に対して、光吸収率Ｌを１０〜４０％、光吸収率の波長特性Ｌ（λ）における最大値と最小値の比率を１．０〜２．０、光反射率を４５〜８５％としたので、ＤＶＤ用記録ドライブの実使用波長λ６４５〜６７０ｎｍの範囲に適した光吸収を有すると共に、光吸収率の変化が小さく、波長変動による記録感度の変化が小さい。また、特に好ましい光吸収率Ｌは２０〜４０％である。光吸収率Ｌが２０％よりも小さい場合は、光吸収が小さくなるため必要とする記録感度を得難い。
【００１０】
このような光吸収特性を有する光記録媒体は、色素記録層に光吸収率の波長特性の傾きｄＬ／ｄλが互いに異なる２種以上の色素混合物を含有させることにより得ることができる。
更に好ましくは、色素記録層にｄＬ／ｄλが互いに正負異なる２種以上の色素の混合物を含有させるとよい。正負異なる色素を含有させることにより、容易に６４５〜６７０ｎｍでの光吸収率Ｌの最大値と最小値の比率を１．０〜２．０とすることができる。
また、上記光吸収特性は、色素記録層に、少なくとも下記（ｉ）の特性を有する色素化合物（α）と下記（ｉｉ）の特性を有する色素化合物（β）の２種を含有させることにより容易に得られる。
（ｉ）色素膜の光吸収スペクトルの最大吸収波長が５５０ｎｍ以上６５０ｎｍ未満である。
（ｉｉ）色素膜の光吸収スペクトルの最大吸収波長が６５０ｎｍ以上７５０ｎｍ以下である。
【００１１】
なお、本発明では、従来の技術の項において図１により説明した、色素膜の光吸収スペクトルにおける長波長側吸収端部の光学特性を利用している。そして、通常の膜スペクトルの長波長端部は、最大吸収波長からある程度の傾きを有するので、（α）の最大吸収波長は傾き分を考慮した値であることが好ましい。即ち、好ましい範囲は５５０〜６３０ｎｍである。
更に、（ｉｉ）の特性を有する色素化合物（β）と（ｉ）の特性を有する色素化合物（α）の比率（β）／（α）が、モル比で、０．００５〜０．２であることが好ましい。
０．００５よりも比率が小さいと混合の効果が小さく、また、０．２よりも比率が大きいと、記録再生波長（６４５ｎｍ〜６７０ｎｍ）での光吸収率が大きくなる為に、反射率が得難くなるためである。
【００１２】
更に、ジッターの少ない記録ピットを形成するためには、記録層に用いる色素化合物の熱分解温度が共に４００℃以下であり、かつ色素化合物（α）と色素化合物（β）の熱分解温度の差が１００℃以下であることが好ましい。
熱分解温度が４００℃よりも高いと記録に必要なレーザーパワーが大きくなると共に、記録ピットのジッターが増加し易い。また、混合する色素化合物の分解温度差が１００℃よりも大きい場合もスムーズな色素分解ピットが形成されず、記録ピットのジッターが増加し易い。
熱分解温度の下限ついては、好ましくは１２０℃である。１２０℃よりも低いと、特に高温度環境下での耐久性が低下するし、媒体の生産プロセス中において熱ダメージを受け易く生産性が低下するため好ましくない。
また、２種以上の色素化合物を混合する場合の熱分解温度差は、色素化合物（α）又は色素化合物（β）の中の最も分解温度が高い化合物と最も分解温度の低い化合物の分解温度差となる。
最適な熱分解温度は２００〜３５０℃、熱分解温度差は５０℃以下である。
なお、ここでいう熱分解温度とは、熱天秤により色素化合物を１０℃／ｍｉｎ条件で昇温した場合のＴｇ曲線の変曲点を指す。
【００１３】
本発明で記録層（光吸収層）に用いる色素としては、例えば、シアニン系色素、フタロシアニン系色素、ピリリウム系色素、チオピリリウム系色素、アズレニウム系色素、スクワリリウム系色素、アゾ系色素、ホルマザンキレート系色素、Ｎｉ、Ｃｒなどの金属錯塩系色素、ナフトキノン系色素、アントラキノン系色素、インドフェノール系色素、インドアニリン系色素、トリフェニルメタン系色素、トリアリルメタン系色素、アミニウム系色素、ジインモニウム系色素、ニトロソ化合物が挙げられる。更に、必要に応じて他の第３成分、例えばバインダー、安定剤等を含有させることができる。
記録層の膜厚は、１００〜５０００Åが好ましく、特に５００〜３０００Åが望ましい。記録層の膜厚が、この範囲より薄くなると記録感度が低下し、またこの範囲より厚くなると反射率が低下するからである。
【００１４】
上記色素（光吸収材料）の中でも、その色素膜の光吸収スペクトルの最大吸収波長が５５０ｎｍ以上６５０ｎｍ未満の色素化合物（α）としては、溶剤塗布による成膜性、光学特性の調整のし易さから、ホルマザンキレート色素、テトラアザポルフィラジン色素、シアニン色素、アゾ色素から選ばれる少なくとも１種の色素化合物が好ましい。
特に本発明７の一般式（Ｉ）で示すホルマザンキレート化合物が、光や熱に対する耐久性に優れると共に、２００〜３５０℃の良好な熱分解特性を得やすく、更には混合する色素の光安定性を向上する性能を有するので、最も好ましい。
特に好ましい構造は、前記一般式（Ｉ）中、Ｚがピリダジン環、ピリミジン環、ピラジン環、トリアジン環であり、かつ、Ｍが鉄、コバルト、ニッケル、銅、亜鉛、パラジウムのものである。
このような色素化合物の具体例は、特開２００１−２３２３５号公報に開示されている。
【００１５】
テトラアザポルフィラジン色素としては下記一般式（ＩＩ）、シアニン色素としては後述する一般式（ＩＩＩ）、アゾ色素としては後述する一般式（ＩＶ）のものが挙げられる。
まず、テトラアザポルフィラジン色素の一般式（ＩＩ）を示す。
【化３】
2004062915.tif 000004
（式中、Ｍ１は２価の金属原子、１置換３価金属原子、２置換４価金属原子、又はオキシ金属を表す。Ｒ１、Ｒ２は同じでも異っていてもよく、炭素数１〜１０の直鎖、分岐又は環状の、アルキル基、アルコキシ基又はアルキルチオ基；炭素数６〜２０の、アリール基、アリールオキシ基又はアリールチオ基；ハロゲン原子、ニトロ基、ＣＮ基、ＯＨ基、又は水素原子。）
【００１６】
中心金属Ｍ１の具体例としては、下記のようなものが挙げられるが、中でも、Ｚｎ、Ｎｉ、Ｃｕ、Ｐｄ、ＶＯ、ＴｉＯから選ばれる１つの金属原子又は金属酸化物がＭ１である場合には、製造が容易であり且つ良好な光吸収（記録）特性を有するので好ましい。
〈２価の金属〉
Ｃｕ２＋、Ｚｎ２＋、Ｆｅ２＋、Ｃｏ２＋、Ｎｉ２＋、Ｒｕ２＋、Ｒｈ２＋、Ｐｄ２＋、Ｐｔ２＋、Ｍｎ２＋、Ｍｇ２＋、Ｔｉ２＋、Ｂｅ２＋、Ｃａ２＋、Ｂａ２＋、Ｃｄ２＋、Ｈｇ２＋、Ｐｂ２＋、Ｓｎ２＋など。
〈１置換３価金属〉
Ａｌ−Ｃｌ、Ａｌ−Ｂｒ、Ａｌ−Ｆ、Ａｌ−Ｉ、Ｇａ−Ｃｌ、Ｇａ−Ｆ、Ｇａ−Ｉ、Ｇａ−Ｂｒ、Ｉｎ−Ｃｌ、Ｉｎ−Ｂｒ、Ｉｎ−Ｉ、Ｉｎ−Ｆ、Ｔｌ−Ｃｌ、Ｔｌ−Ｂｒ、Ｔｌ−Ｉ、Ｔｌ−Ｆ、Ａｌ−Ｃ６Ｈ５、Ａｌ−Ｃ６Ｈ４（ＣＨ３）、Ｉｎ−Ｃ６Ｈ５、Ｉｎ−Ｃ６Ｈ４（ＣＨ３）、Ｉｎ−Ｃ１０Ｈ７、Ｍｎ（ＯＨ）、Ｍｎ（ＯＣ６Ｈ５）、Ｍｎ〔ＯＳｉ（ＣＨ３）３〕、ＦｅＣｌ、ＲｕＣｌなど。
〈２置換４価金属〉
ＣｒＣｌ２、ＳｉＣｌ２、ＳｉＢｒ２、ＳｉＦ２、ＳｉＩ２、ＺｒＣｌ２、ＧｅＣｌ２、ＧｅＢｒ２、ＧｅＩ２、ＧｅＦ２、ＳｎＣｌ２、ＳｎＢｒ２、ＳｎＩ２、ＳｎＦ２、ＴｉＣｌ２、ＴｉＢｒ２、ＴｉＦ２、Ｓｉ（ＯＨ）２、Ｇｅ（ＯＨ）２、Ｚｒ（ＯＨ）２、Ｍｎ（ＯＨ）２、Ｓｎ（ＯＨ）２、Ｔｉ（Ｒ）２、Ｃｒ（Ｒ）２、Ｓｉ（Ｒ）２、Ｓｎ（Ｒ）２、Ｇｅ（Ｒ）２〔ここで、Ｒは、アルキル基、フェニル基、ナフチル基、又はその誘導体を表す〕；Ｓｉ（ＯＲ′）２、Ｓｎ（ＯＲ′）２、Ｇｅ（ＯＲ′）２、Ｔｉ（ＯＲ′）２、Ｃｒ（ＯＲ′）２〔ここで、Ｒ′は、アルキル基、フェニル基、ナフチル基、トリアルキルシリル基、ジアルキルアルコキシシリル基、又はその誘導体を表す〕、Ｓｎ（ＳＲ″〜）２、Ｇｅ（ＳＲ″〜）２〔ここで、Ｒ″〜は、アルキル基、フェニル基、ナフチル基又はその誘導体を表す〕など。
〈オキシ金属〉
ＶＯ、ＭｎＯ、ＴｉＯなど。
【００１７】
上記一般式（ＩＩ）において、中心金属Ｍ１が、Ｍｎ２＋、Ｆｅ２＋、Ｃｏ２＋、Ｚｎ２＋又はＣｄ２＋であるときは、成膜性の改良のためアミノ化合物を添加することが好ましい。
Ｍ１がこれらの金属である場合は、アミノ化合物がＭ１に配位し易く、配位により会合を防止すると共に、溶媒への溶解性、塗布成膜性が向上するためである。アミノ化合物としては、次のような化合物を挙げることができるが、これらに限定されるものではない。
ｎ−ブチルアミン、ｎ−ヘキシルアミン、ｔｅｒｔ−ブチルアミン、ピロール、ピロリジン、ピリジン、ピペリジン、プリン、イミダゾール、ベンズイミダゾール、５，６−ジメチルベンズイミダゾール、２，５，６−トリメチルベンズイミダゾール、ナフトイミダゾール、２−メチルナフトイミダゾール、キノリン、イソキノリン、キノキサリン、ベンズキノリン、フェナンスリジン、インドリン、カルバゾール、ノルハルマン、チアゾール、ベンズチアゾール、ベンズオキサゾール、ベンズトリアゾール、７−アザインドール、テトラヒドロキノリン、トリフェニルイミダゾール、フタルイミド、ベンゾイソキノリン−５，１０−ジオン、トリアジン、ペリミジン、５−クロルトリアゾール、エチレンジアミン、アゾベンゼン、トリメチルアミン、Ｎ，Ｎ−ジメチルホルムアミド、１（２Ｈ）フタラジノン、フタルヒドラジド、１，３−ジイミノイソインドリン、オキサゾール、ポリイミダゾール、ポリベンズイミダゾール、ポリチアゾール、及びそれらの誘導体等。
これらの中で、フタロシアニン系化合物の会合を防ぐ効果が高く、かつ耐久性（耐熱性、耐光性）に優れているという点から、Ｎ原子を複素環に含む化合物が好ましい。
更に、記録層の熱安定性を維持するという点から、アミノ化合物は、融点が１５０℃以上のものであることが好ましい。融点が１５０℃未満の場合には、高温高湿環境下で記録層の特性（特に光学特性）が変化し易いためである。
中でも特に好ましいのは、イミダゾール、ベンズイミダゾール及びチアゾール誘導体である。
【００１８】
炭素数１〜１０の直鎖、分岐又は環状のアルキル基の具体例としては、メチル基、エチル基、プロピル基、ｎ−ブチル基、ｉｓｏ−ブチル基、ｔｅｒｔ−ブチル基、ｓｅｃ−ブチル基、ｎ−ペンチル基、ｉｓｏ−ペンチル基、ｎｅｏ−ペンチル基、１−メチルブチル基、２−メチルブチル基、ｎ−ヘキシル基、２−エチルブチル基、３−メチルペンチル基、２，３−ジメチルブチル基、ｎ−ヘプチル基、ｎ−オクチル基、２−エチルヘキシル基、ｎ−ノニル基、２，５，５−トリメチルヘキシル基、ｎ−デシル基、４−エチルオクチル基、４−エチル−４，５−ジメチルヘキシル基、ｎ−ウンデシル基、ｎ−ドデシル基、１，３，５，７−テトラメチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、シクロヘキシル基、アダマンチル基、ノルボルニル基、２−クロルブチル基などが挙げられる。
【００１９】
炭素数１〜１０の直鎖、分岐又は環状のアルコキシ基の具体例としては、メトキシ基、エトキシ基、プロピルオキシ基、ｉｓｏ−プロピルオキシ基、ｎ−ブチルオキシ基、ｉｓｏ−ブチルオキシ基、ｔｅｒｔ−ブチルオキシ基、ｓｅｃ−ブチルオキシ基、ｎ−ペンチルオキシ基、ｎｅｏ−ペンチルオキシ基、ｉｓｏ−ペンチルオキシ基、ｔｅｒｔ−ペンチルオキシ基、１−メチルブチルオキシ基、２−メチルブチルオキシ基、ｎ−ヘキシルオキシ基、シクロヘキシルオキシ基、アダマンチルオキシ基、ノルボルニルオキシ基、２−クロルブチルオキシ基などが挙げられる。
【００２０】
炭素数１〜１０の直鎖、分岐又は環状のアルキルチオ基の具体例としては、メチルチオ基、エチルチオ基、ｎ−プロピルチオ基、ｉｓｏ−プロピルチオ基、ｎ−ブチルチオ基、ｉｓｏ−ブチルチオ基、ｔｅｒｔ−ブチルチオ基、ｓｅｃ−ブチルチオ基、ｎ−ペンチルチオ基、ｉｓｏ−ペンチルチオ基、ｎｅｏ−ペンチルチオ基、１，２−ジメチルプロピルチオ基、ｎ−ヘキシルチオ基、１−エチル−２−メチルプロピルチオ基、２−エチルブチルチオ基、シクロヘキシルチオ基、２−メチル−１−ｉｓｏ−プロピルチオ基、ｎ−ヘプチルチオ基、２−メチルヘキシルチオ基、１−エチルペンチルチオ基、ｎ−オクチルチオ基、２−エチルヘキシルチオ基、３−メチル−１−ｉｓｏ−プロピルブチルチオ基、ｎ−ノニルチオ基、３−メチル−１−ｉｓｏ−ブチルブチルチオ基、３，５，５−トリメチルヘキシルチオ基、２−クロルブチルチオ基、４−ｔｅｒｔ−ブチルシクロヘキシルチオ基などが挙げられる。
【００２１】
炭素数６〜２０のアリール基の具体例としては、フェニル基、２−メチルフェニル基、２，４−ジメチルフェニル基、２，４，６−トリメチルフェニル基、２−ｉｓｏ−プロピルフェニル基、４−ブロモフェニル基、２，６−ジクロルフェニル基、ナフチル基などが挙げられ、炭素数６〜２０のアリールオキシ基の具体例としては、フェノキシ基、２−メチルフェノキシ基、２，４−ジメチルフェノキシ基、２，４，６−トリメチルフェノキシ基、２−ｉｓｏ−プロピルフェノキシ基、４−ブロモフェノキシ基、２，６−ジクロルフェノキシ基、ナフチルオキシ基などが挙げられ、炭素数６〜２０のアリールチオ基の具体例としては、フェニルチオ基、２−メチルフェニルチオ基、２，４−ジメチルフェニルチオ基、２，４，６−トリメチルフェニルチオ基、２−ｉｓｏ−プロピルフェニルチオ基、４−ブロモフェニルチオ基、２，６−ジクロルフェニルチオ基、ナフチルチオ基などが挙げられる。また、ハロゲン原子の具体例としては、Ｆ、Ｃｌ、Ｂｒ、Ｉ各原子が挙げられる。
【００２２】
以上の置換基の中で特に好ましいのは、炭素数４〜１０の直鎖又は分岐状のアルキル基、アルコキシ基、アルキルチオ基、及び炭素数６〜２０のアリールオキシ基、アリールチオ基である。
これらの基を有する化合物は、溶解性に優れ、塗布成膜が容易である。
また、炭素数がこれらより大きくなると、記録層の単位膜当たりの吸光度が低下し、良好な複素屈折率が得難くなるので好ましくない。
更に、Ｒ１及びＲ２には、記録感度を向上させる、記録層の吸収波長を調節する、塗布溶媒に対する溶解性を向上させる等の理由で他の基を付加してもよく、このような基としては、スルホン酸基、アミノスルホン酸基、カルボキシル基、アミド基、イミド基などを挙げることができる。
上記一般式（ＩＩ）で示されるテトラアザポルフィラジン系化合物は、例えばＲ１及びＲ２を置換基として有するマレオニトリルを、金属誘導体と共にアルコール中で加熱環化反応することにより、容易に合成できる。
【００２３】
次に、シアニン色素としては、下記一般式（ＩＩＩ）のトリメチンインドレニン系シアニン色素を使用することができる。
【化４】
2004062915.tif 000005
（式中、Ｑ３及びＱ４は各々ピロール環と共にインドレニン環又はベンゾインドレニン環を完成するのに必要な原子群を表し、Ｑ３又はＱ４で完成される環は同一でも異なるものであってもよい。Ｒ３は水素原子又は一価の置換基を表す。Ｒ４及びＲ５は各々アルキル基を表す。Ｘ−は一価の陰イオンを表す。）
【００２４】
一般式（ＩＩＩ）について説明すると、Ｑ３及びＱ４は、各々ピロール環と共にインドレニン環又はベンゾインドレニン環を完成するのに必要な原子群を表し、Ｑ３又はＱ４で完成される環は同一でも異なるものであってもよい。また、このようなインドレニン環又はベンゾインドレニン環は、置換基を有していてもよく、このような置換基としてはハロゲン原子、アルキル基、アリール基、アシル基、アミノ基等がある。
Ｒ３は水素原子又は一価の置換基を表す。一価の置換基としては、アルキル基、アリール基、アゾ基、エステル基、アシル基、ハロゲン原子又は複素環基が挙げられ、これら一価の置換基のうち、ハロゲン原子以外の基は更に置換基を有していてもよい。そのような置換基としては、ハロゲン原子、アルキル基、アルコキシ基、アミノ基、複素環基、ニトロ基等が挙げられる。
【００２５】
Ｒ４及びＲ５は各々アルキル基を表す。アルキル基は置換基を有するものであってもよく、その炭素数は１〜４であることが好ましい。Ｒ４、Ｒ５で表されるアルキル基としてはメチル基、エチル基、（ｎ−，ｉｓｏ−）プロピル基、（ｎ−，ｉｓｏ−，ｓｅｃ−，ｔｅｒｔ−）ブチル基、メトキシメチル基、メトキシエチル基、エトキシエチル基等が挙げられる。
Ｒ４、Ｒ５としては無置換のアルキル基、アルコキシアルキル基等が好ましく、塗布溶媒に対する溶解性を良化するという意味では、Ｒ４、Ｒ５の中の少なくとも一方がアルコキシアルキル基、特に総炭素数３〜６のアルコキシアルキル基であることが好ましい。
Ｘ−は一価の陰イオンを表し、ＣｌＯ４−、Ｉ−、ＢＦ４−、ＰＦ６−、ＳｂＦ６−、パラトルエンスルホン酸イオンなどが挙げられる。
【００２６】
アゾ色素としては下記一般式（ＩＶ）のものが挙げられる。
【化５】
2004062915.tif 000006
（式中、環Ｄは窒素原子及び炭素原子を含む複素環を表し、環Ｅは２つの炭素原子を含む芳香環を表す。また、Ｙは活性水素を有する基を表す。）
【００２７】
上記一般式（ＩＶ）で表されるアゾ色素において、複素環Ｄの具体例としては、例えば、チアゾール環、ベンゾチアゾール環、ピリドベンゾチアゾール環、ベンゾピリドチアゾール環、ピリドチアゾール環、ピリジン環、キノリン環、チアジアゾール環、イミダゾール環等が挙げられるるが、好ましいのはピリジン環又はチアジアゾール環である。
これらの複素環は、一つ以上の置換基を有することが好ましく、置換基の具体例としては、アルキル基、ハロゲン化アルキル基、アリール基、アルコキシ基、ハロゲン化アルコキシ基、アリールオキシ基、アルキルチオ基、ハロゲン化アルキルチオ基、アリールチオ基、アラルキル基、ハロゲン原子、シアノ基、ニトロ基、エステル基、カルバモイル基、アシル基、アシルアミノ基、スルファモイル基、スルホンアミド基、アミノ基、ヒドロキシル基、フェニルアゾ基、ピリジノアゾ基、ビニル基等が挙げられ、これらの置換基は更に置換基を有していても良い。
【００２８】
複素環上の置換基の中で好ましいのは、置換基を有していても良い炭素数１〜１５のアルキル基、置換基を有していても良い炭素数１〜１５のフルオルアルキル基、置換基を有していても良い炭素数１〜２５のアルコキシ基、ハロゲン原子、シアノ基、ニトロ基、置換基を有していても良い炭素数１〜１５のアルキルチオ基、置換基を有していても良い炭素数１〜１５のフルオルアルキルチオ基、置換基を有していても良い炭素数１〜１５のアルキルスルファモイル基、置換基を有していても良い炭素数６〜２０のフェニルスルファモイル基、置換基を有していても良いフェニルアゾ基、置換基を有していても良いピリジノアゾ基、炭素数２〜１６のエステル基、炭素数２〜１６のカルバモイル基、炭素数２〜１６のアシル基、炭素数２〜１５のアシルアミノ基、炭素数１〜１５のスルホンアミド基、−ＮＲ６Ｒ７（Ｒ６及びＲ７はそれぞれ独立に水素原子、置換基を有していても良い炭素数１〜１５のアルキル基、又は置換基を有していても良いフェニル基を表し、Ｒ６及びＲ７は連結して５員環又は６員環を形成していても良い）、ヒドロキシル基、−ＣＲ８＝Ｃ（ＣＮ）Ｒ９（Ｒ８は水素原子又は炭素数１〜６のアルキル基を表し、Ｒ９はシアノ基又は炭素数２〜７のアルコキシカルボニル基を表す）等が挙げられる。なお、上記全てのアルキル基部位はスルホン化、ニトロ化、シアノ化、ハロゲン化、アセチル化、又はヒドロキシル化されていても良い。
【００２９】
前記一般式（ＩＶ）の２つの炭素原子を含む芳香環Ｅの具体例としては、ベンゼン環、ナフタレン環、ピリドン環、ピリジン環、ピラゾール環等が挙げられる。好ましいのはベンゼン環であり、特に少なくとも一つの電子供与性基で置換されているものが好ましい。
このような電子供与性の置換基としては、アルキル基、ハロゲン化アルキル基、アリール基、アルコキシ基、ハロゲン化アルコキシ基、アリールオキシ基、アルキルチオ基、ハロゲン化アルキルチオ基、アリールチオ基、アラルキル基、ハロゲン原子、シアノ基、ニトロ基、エステル基、カルバモイル基、アシル基、アシルアミノ基、スルファモイル基、スルホンアミド基、アミノ基、ヒドロキシル基、フェニルアゾ基、ピリジノアゾ基、ビニル基等が挙げられ、これらの置換基は更に置換基を有していても良い。
【００３０】
芳香環上の置換基の中で好ましいのは、置換基を有していても良い炭素数１〜１５のアルキル基、置換基を有していても良い炭素数１〜１５のフルオルアルキル基、置換基を有していても良い炭素数１〜２５のアルコキシ基、ハロゲン原子、シアノ基、ニトロ基、置換基を有していても良い炭素数１〜１５のアルキルチオ基、置換基を有していても良い炭素数１〜１５のフルオルアルキルチオ基、置換基を有していても良い炭素数１〜１５のアルキルスルファモイル基、置換基を有していても良い炭素数６〜２０のフェニルスルファモイル基、置換基を有していても良いフェニルアゾ基、置換基を有していても良いピリジノアゾ基、炭素数２〜１６のエステル基、炭素数２〜１６のカルバモイル基、炭素数２〜１６のアシル基、炭素数１〜１５のアシルアミノ基、炭素数１〜１５のスルホンアミド基、−ＮＲ６Ｒ７（Ｒ６及びＲ７は前記と同じ）、ヒドロキシル基、−ＣＲ８＝Ｃ（ＣＮ）Ｒ９（Ｒ８及びＲ９は前記と同じ）等である。
【００３１】
特に好ましい電子供与性基としては、置換基を有していても良い炭素数１〜８のモノアルキルアミノ基、置換基を有していても良い炭素数２〜８のジアルキルアミノ基、置換基を有していても良い炭素数１〜８のアルコキシ基、置換基を有していても良い炭素数１〜８のアルキル基、置換基を有していても良い炭素数６〜１２のアリールオキシ基、置換基を有していても良い炭素数７〜１２のアラルキル基、カルバモイル基、アミノ基、ヒドロキシル基等が挙げられる。
なお、上記全てのアルキル基部位はスルホン化、ニトロ化、シアノ化、ハロゲン化、アセチル化、又はヒドロキシル化されていても良い。
【００３２】
前記式（ＩＶ）のＤとしては、活性水素を有する基であれば特に制限はないが、好ましいものとしては、−ＯＨ、−ＣＯＯＨ、−Ｂ（ＯＨ）２、−ＮＨＳＯ２Ｒ１０（Ｒ１０は水素原子、置換基を有していても良い炭素数１〜２５のアルキル基又は置換基を有していても良いフェニル基を表す）、−ＣＯＮＨ２、−ＳＯ２ＮＨ２、−ＮＨ２等が挙げられ、特に好ましいものとしては、−ＯＨ、−ＣＯＯＨ、−ＮＨＳＯ２Ｒ１０（Ｒ１０は前記と同じ）が挙げられる。
なお、Ｙが−ＯＨ、−ＣＯＯＨ等のように陰イオンに解離しうる基である場合には、アゾ金属錯体化合物の形成に際してはこのままの形で用いてもよいが、陽イオンとの塩の形で用いることもできる。
かかる陽イオンとしては、Ｎａ＋、Ｌｉ＋、Ｋ＋等の無機系の陽イオンやＰ＋（Ｃ６Ｈ５）４、Ｎ＋（Ｃ２Ｈ５）４、Ｎ＋（Ｃ４Ｈ９）４、Ｃ６Ｈ５Ｎ＋（ＣＨ３）３等の有機系陽イオンが挙げられる。
【００３３】
前記アゾ色素は金属の錯体として用いられる。
アゾ色素と錯体を形成する能力を有する金属としては、例えば、Ｎｉ、Ｃｏ、Ｆｅ、Ｒｕ、Ｒｈ、Ｐｄ、Ｃｕ、Ｚｎ、Ｍｎ、Ｏｓ、Ｉｒ、Ｐｔ等の遷移金属が好ましく、特に、Ｎｉ、Ｃｏ、Ｃｕ、Ｐｄ、Ｍｎ、Ｚｎが好ましい。
これらの遷移金属は、製造時に、酢酸塩、ハロゲン化物、ＢＦ４−塩等の形で用いられ、その結果、Ｎｉ２＋、Ｃｏ２＋、Ｃｏ３＋、Ｃｕ２＋、Ｐｄ２＋、Ｍｎ２＋、Ｚｎ２＋等の形でアゾ色素に配位した錯体が得られる。
【００３４】
また、膜の光吸収スペクトルの最大吸収波長が６５０ｎｍ以上〜７５０ｎｍ以下である色素化合物（β）としては、溶剤塗布による成膜性、光学特性の調整のし易さから、フタロシアニン色素、シアニン色素から選ばれる少なくとも１種の色素であることが好ましい。
フタロシアニン色素の具体例としては下記一般式（Ｖ）、シアニン色素の具体例としては下記一般式（ＶＩ）のものが挙げられる。
【化６】
2004062915.tif 000007
（式中、Ｍ２は２価の金属原子、１置換３価金属原子、２置換４価金属原子又はオキシ金属を表す。Ａ１とＡ２、Ａ３とＡ４、Ａ５とＡ６及びＡ７とＡ８のそれぞれの組合せのどちらか一方は、それぞれ独立に−Ｏ−Ｒ１１、Ｓ−Ｒ１２、又はＮ（Ｒ１３）（Ｒ１４）、他方は水素原子を表す。なお、Ｒ１１、Ｒ１２、Ｒ１３、Ｒ１４は同じでも異っていてもよい、炭素数１〜１０の直鎖、分岐又は環状の、アルキル基、アルコキシ基又はアルキルチオ基；炭素数６〜２０のアリール基、アリールオキシ基又はアリールチオ基；ハロゲン原子、ニトロ基、ＣＮ基、又は水素原子を表す。）
具体的な構造としては、Ｍ２、Ｒ１１、Ｒ１２、Ｒ１３、Ｒ１４は共に、前記テトラアザポルフィラジン色素の一般式（ＩＩ）の例示と同様なものが採用できる。
【００３５】
シアニン色素としては、下記一般式（ＶＩ）のペンタメチンインドレニン系シアニン色素材料を使用することができる。
【化７】
2004062915.tif 000008
（式中、Ｑ３及びＱ４は各々ピロール環と共にインドレニン環又はベンゾインドレニン環を完成するのに必要な原子群を表し、Ｑ３又はＱ４で完成される環は同一でも異なるものであってもよい。Ｒ３は水素原子又は一価の置換基を表す。Ｒ４及びＲ５は各々アルキル基を表す。Ｘ−は一価の陰イオンを表す。）
具体的な構造は、メチン鎖の長さが長くなること以外、一般式（ＩＩＩ）と同様である。
【００３６】
本発明において使用する基板は、従来の情報記録媒体の基板として用いられている各種の材料から任意に選択することができる。
基板材料の例としては、ポリメチルメタクリレートのようなアクリル樹脂、ポリ塩化ビニル、塩化ビニル共重合体等の塩化ビニル系樹脂、エポキシ樹脂、ポリカーボネート樹脂、アモルファスポリオレフィン樹脂、ポリエステル樹脂、ソーダ石灰ガラス等のガラス及びセラミックスを挙げることができる。
特に好ましいのは、寸法安定性、透明性及び平面性などの点から、ポリメチルメタクリレート、ポリカーボネート樹脂、エポキシ樹脂、アモルファスポリオレフィン樹脂、ポリエステル樹脂である。
【００３７】
記録層が設けられる側の基板表面には、平面性の改善、接着力の向上、及び記録層の変質防止の目的で、下塗層を設けてもよい。
下塗層の材料としては、例えば、ポリメチルメタクリレート、アクリル酸／メタクリル酸共重合体、スチレン／無水マレイン酸共重合体、ポリビニルアルコール、Ｎ−メチロールアクリルアミド、スチレン／スルホン酸共重合体、スチレン／ビニルトルエン共重合体、クロルスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、ポリエチレン、ポリプロピレン、ポリカーボネート等の高分子物質やシランカップリング剤などの有機物質；及び無機酸化物（ＳｉＯ２、Ａｌ２Ｏ３等）、無機フッ化物（ＭｇＦ２）などの無機物質を挙げることができる。
なお、下塗層の膜厚は一般に０．００５〜２０μｍの範囲にあり、好ましくは０．０１〜１０μｍの範囲である。
【００３８】
また、基板（又は下塗層）上には、トラッキング用溝又はアドレス信号等の情報を表わす凹凸を形成する目的で、プレグループ層が設けられてもよい。
プレグループ層の材料としては、アクリル酸のモノエステル、ジエステル、トリエステル及びテトラエステルから選ばれる少なくとも一種のモノマー（又はオリゴマー）と光重合開始剤との混合物を用いることができる。
【００３９】
更に、記録層の上には、Ｓ／Ｎ比、反射率の向上、及び記録時における感度の向上の目的で、反射層が設けられる。
反射層の材料である光反射性物質は、レーザー光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｃａ、Ｉｎ、Ｓｉ、Ｇｅ、Ｔｅ、Ｐｂ、Ｐｏ、Ｓｎ、Ｓｉなどの金属及び半金属を挙げることができる。
これらの中で好ましいものはＡｕ、Ａｌ及びＡｇである。
これらの物質は単独で用いても二種以上の組合せで又は合金として用いてもよい。なお、反射層の層厚は一般に１００〜３０００Åの範囲にある。
【００４０】
また、記録層（又は反射層）の上には、記録層などを物理的及び化学的に保護する目的で保護層が設けられる。この保護層は、基板の記録層が設けられていない側にも、耐傷性、耐湿性を高める目的で設けてもよい。
保護層に用いられる材料の例としては、ＳｉＯ、ＳｉＯ２、ＭｇＦ２、ＳｎＯ２等の無機物質；熱可塑性樹脂、熱硬化性樹脂、ＵＶ硬化性樹脂を挙げることができる。なお、保護層の層厚は一般的には５００Å〜５０μｍの範囲にある。
【００４１】
更に、本発明の光記録媒体では、グルーブのトラックピッチを０．７３〜０．７５μｍ、かつ、溝深さを１４５０〜１６５０Å、溝幅を０．２１〜０．３１μｍとすることにより、色素記録層に形成した記録ピットの広がりをグルーブで整えることができるので良好な信号ジッターが得られる。溝幅は通常図４のような台形をしているが、本発明で言う溝幅とは底幅Ｗｂｏｔを指すものとする。
溝深さが１４５０Åよりも浅いと、記録ピットの形状を整える効果が減少し、信号ジッターが増加する。また溝深さが１６５０Åよりも深いと、反射率が４５％以下に低下し易く、ＤＶＤプレーヤーでの再生が困難になる。
同様に、溝幅が０．２１μｍよりも狭いと、記録ピットの形状を整える効果が減少し、信号ジッターが増加する。また溝幅が０．３１μｍよりも広いと、反射率が４５％以下に低下し易く、ＤＶＤプレーヤーでの再生が困難になる。
加えて、溝幅が広い場合は、再生信号に隣接溝同士の干渉が大きく影響し、ウォブル信号振幅が大きく変動する。これは、隣接溝の蛇行が同相のときは振幅が大きく、逆相のときは振幅が小さくなるためである。その結果、トラック情報の読み取り精度が低下するし、信号ジッターも増加する。
【００４２】
更に、ＤＶＤ＋Ｒ、ＣＤ−ＲなどのＣＤプレーヤーで再生可能な記録媒体の特徴の一つとして、案内溝又はピット列を略一定の周波数で蛇行状にウォブリングさせることによりトラック情報が記録されていることが挙げられる。
案内溝の蛇行状態は、ウォブル信号としてトラック信号から検出でき、所定周波数をＦＭ変調や位相変調することで、トラック情報を基板上に予め記録しておく。ここで、トラック情報とは、アドレス情報やディスクの回転周波数などであり、トラック信号から検出する場合は、情報データ信号として分離し易く、ＲＯＭ信号互換性を得やすいという特徴がある。
以上のことから、上記ウォブリングの周波数は、一定である方が好ましいことは当然であるが、ＦＭ変調方式を用いた場合、ウォブリング周波数は単一周波数ではない。また、製造上の容易さも考慮すると、所望の信号Ｃ／Ｎが得られる範囲で実用上問題のない多少のバラツキは許容されている。一般にこのバラツキはウォブリング周波数の１／２０以下である。本発明９における「略一定の周波数」とは、この実用上許容されているバラツキの範囲内の周波数という意味である。
【００４３】
次に、本発明の光記録媒体の製造方法について説明する。
本発明の光記録媒体の製造方法は、次の（イ）〜（ハ）の工程からなる。
（イ）表面にグルーブ及び／又はピットが形成された基板上に、直接又は他の層を介して前記色素化合物（α）（β）を主成分とする記録層（光吸収層）を塗布成膜手段により設ける工程、
（ロ）記録層上に直接又は他の層を介して光反射層を真空成膜手段により設ける工程、
（ハ）光反射層上に保護層を設ける工程。
【００４４】
＜記録層（光吸収層）形成工程＞
先ず表面にグルーブ及び／又はピットが形成された基板上に、直接又は他の層を介して、前記色素化合物（α）（β）を主成分とする記録層（光吸収層）を塗布成膜手段により設ける。即ち、前記色素化合物（α）（β）を溶媒に溶解し、液状の塗布液として基板上にコートすることにより、記録層を形成する。
この塗布液を調整するための溶媒としては、公知の有機溶媒（例えばアルコール、セロソルブ、ハロゲン化炭素、ケトン、エーテル等）を使用することができる。また、コート方法としては、記録層の濃度、粘度、溶剤の乾燥温度を調節することにより膜厚を制御できるため、スピンコート法が望ましい。
また、基板表面の平面性の改善、接着力の向上、記録層の変質防止等の目的で、記録層が設けられる側の基体表面に下塗層を設けてもよい。
この場合の下塗層は、例えば前述した下塗層用物質を適当な溶剤に溶解又は分散して塗布液を調整したのち、この塗布液をスピンコート、ディップコート、エクストルージョンコートなどの塗布法により基板表面に塗布することにより形成することができる。
【００４５】
＜光反射層形成工程＞
次に記録層上に直接又は他の層を介して光反射層を真空成膜手段により設ける。即ち、前述した光反射性物質を、例えば蒸着、スパッタリング又はイオンプレーティングにより、光反射層を記録層の上に形成する。
＜保護層形成工程＞
次に光反射層上に保護層を設ける。即ち、前述した無機物質や種々の樹脂からなる保護層用材料を、真空成膜又は塗布成膜することにより形成する。
特にＵＶ硬化性樹脂を用いることが好ましく、該樹脂をスピンコートした後、紫外線照射により硬化して形成する。
【００４６】
【実施例】
以下、実施例及び比較例により本発明を説明するが、本発明はこれらの実施例により限定されるものではない。
【００４７】
実施例１
直径１２０ｍｍ、厚さ０．６ｍｍのポリカーボネート製円板の表面上に、深さ約１５５０Å、溝幅０．２４μｍ、トラックピッチ０．７４μｍの案内溝凸凹パターンを有する基板を用意し、下記の色素化合物（α）、（β）を混合して２，２，３，３−テトラフルオルプロパノールに溶解した塗布液をスピンコートすることにより、膜厚約１０００Åの記録層（光吸収層）を設けた。
＜色素化合物（α）＞
・一般式（Ｉ）中、Ｚが３，６−フェノキシトリアゾール、Ａが２−トリフルオルメチルフェニル、Ｂがフェニル、ｎ＝２の構造のホルマザンＮｉキレート化合物（１）、及び、
・一般式（ＩＩＩ）中、Ｑ３及びＱ４が、それぞれピロール環と共にベンゾインドレニン環を形成し、Ｒ３がＨ、Ｒ４、Ｒ５がＣＨ３、Ｘ−がＣｌＯ４−であるトリメチンシアニン色素（２）
＜色素化合物（β）＞
・一般式（ＶＩ）中、Ｑ３及びＱ４が、それぞれピロール環と共にベンゾインドレニン環を形成し、Ｒ３がＨ、Ｒ４、Ｒ５がＣＨ３、Ｘ−がＣｌＯ４−であるペンタメチンシアニン色素（１１）
なお、色素化合物（１）（２）（１１）の混合比は、モル比で４９：４９：２とした。
色素化合物（１）（２）（１１）の特性は後掲の表１に示す通りである。
【００４８】
次に、記録層の上に、Ａｒをスパッタガスとして用いてスパッタ法により膜厚約１４００ÅのＡｇの反射層を設けた。
更にその上に、紫外線硬化樹脂からなる膜厚約４μｍの保護層を設けてディスク体を作成し、該ディスク体２枚をホットメルト接着剤で貼り合せて、本発明のＤＶＤ＋Ｒ光記録媒体を得た。
この媒体のミラー反射部における波長６４５〜６７０ｎｍの光吸収率、光反射率を分光光度計にて測定したところ、後掲の表２に示す結果が得られた。
また、図５に、波長と光吸収率の関係を示す。
更に、この媒体に対し、波長６５５ｎｍと６７０ｎｍ、ＮＡ０．６５、線速度３．４９ｍ／ｓの条件でＤＶＤ（８−１６）信号を記録したところ、何れの波長においても、記録レーザーパワー１０ｍＷ以下の良好な記録感度が得られた。
【００４９】
実施例２
実施例１における色素化合物（α）を、一般式（ＩＩ）中、Ｍ１がＣｕ、Ｒ１が−Ｏ−Ｃ（ＣＦ３）２−Ｃ５Ｈ６、Ｒ２がＨであるテトラアザポルフィラジン色素（３）に、同じく色素化合物（β）を、一般式（Ｖ）中、Ｍ２がＶＯ、Ｒ１１が−Ｏ−Ｃ（ＣＦ３）２−Ｃ５Ｈ６の色素化合物（１２）に代え、色素化合物（３）と（１２）の混合比をモル比で９０：１０とし、更に、テトラヒドロフラン、２−エトキシエタノール、エチルシクロヘキサンの混合溶媒に溶解してスピンコートした点以外は、実施例１と同様にして本発明のＤＶＤ＋Ｒ光記録媒体を作成し、記録特性の評価を行った。
結果は後掲の表２の通りであり、良好な感度特性が得られた。
【００５０】
実施例３
実施例１における色素化合物（１１）に代えて、一般式（Ｖ）中、Ｍ２がＳｉ（ＯＣＯＣ４Ｈ９）２、Ｒ１１が−ＣＨ２−ＣＦ２−ＣＦ２−ＣＦ３の色素化合物（１３）を用い、色素化合物（１）（２）（１３）の混合比をモル比で４６：４６：８とした点以外は、実施例１と同様にして本発明のＤＶＤ＋Ｒ光記録媒体を作成し、記録特性の評価を行った。
結果は後掲の表２の通りであり、良好な感度特性が得られた。
【００５１】
実施例４
実施例１における基板溝形状を、深さ：１３５０Å、１４５０Å、１５５０Å、１６５０Å、幅：０．１９μｍ、０．２１μｍ、０．２４μｍ、０．２８μｍ、０．３１μｍに変えた点以外は、実施例１と全く同様にして光記録媒体を作成し、実施例１と同様にして評価を行った。
結果は、図６及び表３に示す通りであり、溝深さ１４５０Å、１５５０Å、１６５０Åでは、ＤＶＤ規格（９％以下）を満足する良好なジッター値が得られたが、１３５０Åでは、ジッター規格を満足できなかった。
また、溝幅０．２１μｍ、０．２４μｍ、０．２８μｍ、０．３１μｍでは、ＤＶＤ規格（９％以下）を満足する良好なジッター値が得られたが、０．１９μｍでは、ジッター規格を満足できなかった。
【００５２】
比較例１
実施例１における色素化合物（β）を省略した点、即ち、色素化合物（α）のホルマザンＮｉキレート化合物（１）とトリメチンシアニン色素（２）のみで記録層を形成した点以外は、実施例１と同様にして比較用のＤＶＤ＋Ｒ光記録媒体を作成し評価した。
結果は後掲の表２に示す通りであり、光吸収率が６５５ｎｍと６７０ｎｍで変化するために、６７０ｎｍにおいて記録に必要なレーザーパワー規格値１５ｍＷ以下を満足できなかった。
また、図５に、波長と光吸収率の関係を示す。
【００５３】
比較例２
実施例２における色素化合物（β）として、一般式（Ｖ）中、Ｍ２がＺｎ、Ｒ１１が２，４，６−トリメチルフェニルチオの色素化合物（１４）を用い、色素化合物（３）と（１４）の混合比をモル比で９５：５とした点以外は、実施例１と同様にして比較用ＤＶＤ＋Ｒ光記録媒体を作成し、記録特性の評価を行った。結果は後掲の表２に示す通りであり、６５５ｎｍにおける記録感度がレーザーパワー規格値１５ｍＷを満足できなかった。
【００５４】
比較例３
実施例３における色素化合物（１）（２）（１３）の混合比を、モル比で３９：３９：２２とした点以外は、実施例１と同様にして比較用ＤＶＤ＋Ｒ光記録媒体を作成し、記録特性の評価を行った。
結果は後掲の表２に示す通りであり、光反射率が規格値である４５％を満足できなかった。
【００５５】
【表１】
2004062915.tif 000009
【００５６】
【表２】
2004062915.tif 000010
【００５７】
【表３】
2004062915.tif 000011
【００５８】
【発明の効果】
本発明１によれば、ＤＶＤドライブにて良好な記録感度が得られる光記録媒体を提供できる。
本発明２〜３によれば、本発明１の光吸収特性を容易に得ることが可能な光記録媒体を提供できる。
本発明４によれば、容易に本発明３で規定する色素記録層を持った光記録媒体を提供できる。
本発明５によれば、容易に本発明１の光吸収、光反射特性を満足する光記録媒体を提供できる。
本発明６によれば、ジッターの少ない良好な記録感度の光記録媒体を提供できる。
本発明７によれば、耐久性に優れ、かつＤＶＤドライブにて良好な記録感度が得られる光記録媒体を提供できる。
本発明８によれば、更に信号特性の優れた光記録媒体を提供できる。
本発明９によれば、更にトラック情報再生にも優れ、ＲＯＭ互換性を得やすい光記録媒体を提供できる。
【図面の簡単な説明】
【図１】従来の色素系材料を用いた光記録媒体の光吸収スペクトルを示す図。
【図２】ＤＶＤ＋Ｒ又はＤＶＤ−Ｒ媒体の層構成例を示す図。
【図３】基板１の表面に形成された案内溝を示す図。
【図４】本発明の光記録媒体の溝幅を説明するための図。
【図５】実施例１及び比較例１の光記録媒体の波長と光吸収率の関係を示す図。
【図６】実施例４の溝幅とジッターの関係を示す図。
【符号の説明】
１　基板
２　色素記録層（光吸収層）
３　反射層
４　保護層
５　接着層
６　カバー基板
７　案内溝
【図１】
2004062915.tif 000013
【図２】
2004062915.tif 000014
【図３】
2004062915.tif 000015
【図４】
2004062915.tif 000016
【図５】
2004062915.tif 000017
【図６】
2004062915.tif 000018